(57)【特許請求の範囲】
【請求項１】
遮光用インク組成物から形成した遮光インク層を有する保護パネルと表示体とを、又は遮光用インク組成物から形成した遮光インク層を有する保護パネルとタッチパネルとを、あるいは遮光用インク組成物から形成した遮光インク層を有するタッチパネルと表示体とを、前記遮光インク層を有する面が内側となるように、エネルギー線硬化性成分及び光重合開始剤を含むエネルギー線硬化型液状樹脂組成物を介して貼り合せた光学部品の製造に使用する保護パネル又はタッチパネルの遮光用インク組成物であって、エネルギー線硬化型液状樹脂組成物を硬化させ得る化合物を含むことを特徴とする遮光用インク組成物であって、
エネルギー線硬化性成分は、アクリル系樹脂及びエポキシ系樹脂から選ばれる少なくとも１種であり、
エネルギー線硬化性成分がアクリル系樹脂である場合、
（ア）遮光用インク組成物は、エネルギー線硬化型液状樹脂組成物を硬化させ得る化合物として、有機過酸化物を含有する；又は
（イ）エネルギー線硬化型樹脂組成物は、有機過酸化物を含有し、遮光用インク組成物は、エネルギー線硬化型液状樹脂組成物を硬化させ得る化合物として、金属若しくはこれの錯体、又はアミンを含有する；あるいは
（ウ）エネルギー線硬化型樹脂組成物は、金属若しくはこれの錯体、又はアミンを含有し、遮光用インク組成物は、エネルギー線硬化型液状樹脂組成物を硬化させ得る化合物として、有機過酸化物を含有し、
エネルギー線硬化性成分がエポキシ系樹脂である場合、
（ア）遮光用インク組成物は、エネルギー線硬化型液状樹脂組成物を硬化させ得る化合物として、有機酸、低温加熱で酸を発生するスルホニウム塩系の酸発生剤、アミン化合物、及び低温加熱によってアミン化合物を発生する化合物から選ばれる少なくとも１種を含有する；又は
（イ）エネルギー線硬化型樹脂組成物は、ポリアミンを含有し、遮光用インク組成物は、エネルギー線硬化型液状樹脂組成物を硬化させ得る化合物として、三級アミンを含有する；あるいは
（ウ）エネルギー線硬化型樹脂組成物は、三級アミンを含有し、遮光用インク組成物は、エネルギー線硬化型液状樹脂組成物を硬化させ得る化合物として、ポリアミンを含有する、
遮光用インク組成物。
【請求項２】
エネルギー線硬化型液状樹脂組成物を硬化させ得る化合物がラジカル、カチオン又はアニオンを発生する化合物からなる群から選択した１種以上の化合物を含むことを特徴とする、請求項１記載の遮光用インク組成物。
【請求項３】
エネルギー線硬化型液状樹脂組成物を硬化させ得る化合物を含む遮光用インク組成物から形成した遮光インク層を有する保護パネルと表示体とを、又はエネルギー線硬化型液状樹脂組成物を硬化させ得る化合物を含む遮光用インク組成物から形成した遮光インク層を有する保護パネルとタッチパネルとを、あるいはエネルギー線硬化型液状樹脂組成物を硬化させ得る化合物を含む遮光用インク組成物から形成した遮光インク層を有するタッチパネルと表示体とを、前記遮光インク層を有する面が内側となるように、エネルギー線硬化型液状樹脂組成物を介して貼り合せた光学部品の製造に使用するエネルギー線硬化型液状樹脂組成物であって、エネルギー線硬化性成分及び光重合開始剤を含むことを特徴とするエネルギー線硬化型液状樹脂組成物、及び請求項１又は２記載の遮光用インク組成物を含む光学部品の貼り合せ用キットであって、
エネルギー線硬化性成分は、アクリル系樹脂及びエポキシ系樹脂から選ばれる少なくとも１種であり、
エネルギー線硬化性成分がアクリル系樹脂である場合、
（ア）遮光用インク組成物は、エネルギー線硬化型液状樹脂組成物を硬化させ得る化合物として、有機過酸化物を含有する；又は
（イ）エネルギー線硬化型樹脂組成物は、有機過酸化物を含有し、遮光用インク組成物は、エネルギー線硬化型液状樹脂組成物を硬化させ得る化合物として、金属若しくはこれの錯体、又はアミンを含有する；あるいは
（ウ）エネルギー線硬化型樹脂組成物は、金属若しくはこれの錯体、又はアミンを含有し、遮光用インク組成物は、エネルギー線硬化型液状樹脂組成物を硬化させ得る化合物として、有機過酸化物を含有し、
エネルギー線硬化性成分がエポキシ系樹脂である場合、
（ア）遮光用インク組成物は、エネルギー線硬化型液状樹脂組成物を硬化させ得る化合物として、有機酸、低温加熱で酸を発生するスルホニウム塩系の酸発生剤、アミン化合物、及び低温加熱によってアミン化合物を発生する化合物から選ばれる少なくとも１種を含有する；又は
（イ）エネルギー線硬化型樹脂組成物は、ポリアミンを含有し、遮光用インク組成物は、エネルギー線硬化型液状樹脂組成物を硬化させ得る化合物として、三級アミンを含有する；あるいは
（ウ）エネルギー線硬化型樹脂組成物は、三級アミンを含有し、遮光用インク組成物は、エネルギー線硬化型液状樹脂組成物を硬化させ得る化合物として、ポリアミンを含有する、
光学部品の貼り合せ用キット。
【請求項４】
エネルギー線硬化型液状樹脂組成物を硬化させ得る化合物を含む遮光用インク組成物から形成した遮光インク層を有する保護パネルと表示体とを、又はエネルギー線硬化型液状樹脂組成物を硬化させ得る化合物を含む遮光用インク組成物から形成した遮光インク層を有する保護パネルとタッチパネルとを、あるいはエネルギー線硬化型液状樹脂組成物を硬化させ得る化合物を含む遮光用インク組成物から形成した遮光インク層を有するタッチパネルと表示体とを、前記遮光インク層を有する面が内側となるように、エネルギー線硬化型液状樹脂組成物を介して貼り合わせた光学部品の製造方法であって、
（１）前記遮光用インク組成物を保護パネル又はタッチパネルの一面に配置し、遮光インク層を形成する工程、
（２）保護パネルの遮光インク層を有する面及び／又は表示体の少なくとも一面に、又は保護パネルの遮光インク層を有する面及び／又はタッチパネルの少なくとも一面に、あるいはタッチパネルの遮光インク層を有する面及び／又は表示体の少なくとも一面にエネルギー線硬化型液状樹脂組成物を塗布する工程、
（３）保護パネル又はタッチパネルの遮光インク層を有する面を内側とした、前記保護パネルと前記表示体との間、又は前記保護パネルと前記タッチパネルとの間、あるいは前記タッチパネルと前記表示体との間に前記エネルギー線硬化型液状樹脂組成物が介した状態となるように前記保護パネルと前記表示体とを、又は前記保護パネルと前記タッチパネルとを、あるいは前記タッチパネルと前記表示体とを貼り合せる工程、及び
（４）前記保護パネルと前記表示体との間、又は前記保護パネルと前記タッチパネルとの間、あるいは前記タッチパネルと表示体との間に介在する前記エネルギー線硬化型液状樹脂組成物に遮光インク層を有する面方向からエネルギー線を照射することにより、及び前記遮光インク層とエネルギー線硬化型樹脂組成物とを接触させることにより前記エネルギー線硬化型液状樹脂組成物を硬化させる工程
を含み、
エネルギー線硬化型液状樹脂組成物は、エネルギー線硬化性成分及び光重合開始剤を含み、
エネルギー線硬化性成分は、アクリル系樹脂及びエポキシ系樹脂から選ばれる少なくとも１種であり、
エネルギー線硬化性成分がアクリル系樹脂である場合、
（ア）遮光用インク組成物は、エネルギー線硬化型液状樹脂組成物を硬化させ得る化合物として、有機過酸化物を含有する；又は
（イ）エネルギー線硬化型樹脂組成物は、有機過酸化物を含有し、遮光用インク組成物は、エネルギー線硬化型液状樹脂組成物を硬化させ得る化合物として、金属若しくはこれの錯体、又はアミンを含有する；あるいは
（ウ）エネルギー線硬化型樹脂組成物は、金属若しくはこれの錯体、又はアミンを含有し、遮光用インク組成物は、エネルギー線硬化型液状樹脂組成物を硬化させ得る化合物として、有機過酸化物を含有し、
エネルギー線硬化性成分がエポキシ系樹脂である場合、
（ア）遮光用インク組成物は、エネルギー線硬化型液状樹脂組成物を硬化させ得る化合物として、有機酸、低温加熱で酸を発生するスルホニウム塩系の酸発生剤、アミン化合物、及び低温加熱によってアミン化合物を発生する化合物から選ばれる少なくとも１種を含有する；又は
（イ）エネルギー線硬化型樹脂組成物は、ポリアミンを含有し、遮光用インク組成物は、エネルギー線硬化型液状樹脂組成物を硬化させ得る化合物として、三級アミンを含有する；あるいは
（ウ）エネルギー線硬化型樹脂組成物は、三級アミンを含有し、遮光用インク組成物は、エネルギー線硬化型液状樹脂組成物を硬化させ得る化合物として、ポリアミンを含有する、
ことを特徴とする光学部品の製造方法。
【請求項５】
エネルギー線硬化型液状樹脂組成物を硬化させ得る化合物がラジカル、カチオン又はアニオンを発生する化合物からなる群から選択した１種以上の化合物を含むことを特徴とする、請求項４記載の光学部品の製造方法。
【請求項６】
光学部品を含む光学表示装置の製造方法であって、前記光学部品は請求項４又は５記載の方法で製造する、製造方法。
【発明の詳細な説明】
【技術分野】
【０００１】
本発明は、保護パネル、タッチパネル、表示体等の貼り合せ用のエネルギー線硬化型液状樹脂組成物、保護パネルやタッチパネル等の遮光用インク組成物、及びそれを用いる光学部品の製造方法に関する。
【背景技術】
【０００２】
液晶表示体等の表示体は、薄いガラス基板を使用しているために、ガラス基板の保護を目的として、空気層を介して保護パネルが設置されている。また、アプリケーションの拡大に伴い、表示パネルの前面には保護パネルだけでなく、タッチパネルが設置されることが多くなった。【０００３】
近年、空気層が原因で起こる視認性の低下と表示体の補強を同時に満たす方法として、保護パネルあるいはタッチパネルを直接表示体に貼り合わせることが行われている。貼り合わせには、シート状の両面粘着シート（特許文献１）や液状樹脂が用いられる。また、保護パネルとタッチパネルの貼り合わせも同様の方法で行われている。【０００４】
保護パネルとタッチパネル又は表示体との貼り合せやタッチパネルと表示体との貼り合せに光硬化型の液状樹脂を用いた場合、保護パネルの遮光インク層等によって光が遮光されるため、硬化不良が生じることが問題視されている。遮光部の硬化不良に対して、光硬化と熱硬化の併用タイプが提案（特許文献２）されている。図１は、従来の実施態様を示す。図１に示すように、例えば保護パネル又はタッチパネル１と、表示体（パネル）又はタッチパネル４との貼り合せに、従来のエネルギー線硬化型樹脂組成物３を用いた場合、光源１０からの光が透過した部分は、エネルギー線硬化型樹脂組成物の硬化部分５が形成される。しかし、図１に示すように、従来の実施態様において、保護パネル１の遮光インク層２によって、光源１０からの光が遮光された部分は、硬化不良となり、エネルギー線硬化型樹脂組成物の未硬化部分６が生じる。
【先行技術文献】
【特許文献】
【０００５】
【特許文献１】特開平０６−６９２５３０号公報
【特許文献２】特開２０１０−２６５３９号公報
【発明の開示】
【発明が解決しようとする課題】
【０００６】
特許文献２の熱硬化併用タイプでは、酸素阻害による硬化不良の問題や光学フィルムの保証条件のために熱硬化温度に上限（８０℃）があるため十分な硬化状態を得られないといった問題がある。【０００７】
したがって、本発明が解決しようとする課題は、保護パネルの遮光インク下と表示体もしくはタッチパネル、あるいはタッチパネルの遮光インク下と表示体とによってできるような、光が届かない箇所の液状樹脂を低温で十分に硬化することができる、保護パネルと表示体もしくはタッチパネル、あるいはタッチパネルと表示体との貼り合せ用液状樹脂組成物及び保護パネルもしくはタッチパネルの遮光用インク組成物並びにそれらを含む貼り合せ用キット及びそれらを用いる光学部品の製造方法を提供することである。
【課題を解決するための手段】
【０００８】
本発明は、遮光用インク組成物中に貼り合わせ用のエネルギー線硬化型液状樹脂組成物を硬化させ得る化合物を添加しておき、これから形成した遮光インク層と貼り合わせ用液状樹脂組成物とが接触すると、エネルギー線の非存在下で低温でも液状樹脂組成物の硬化が始まることを知見したことにより達成された。【０００９】
すなわち、本発明は、以下の通りである。
・エネルギー線硬化型液状樹脂組成物を硬化させ得る化合物を含む遮光性インク組成物から形成した遮光インク層を有する保護パネルと表示体とを、又はエネルギー線硬化型液状樹脂組成物を硬化させ得る化合物を含む遮光性インク組成物から形成した遮光インク層を有する保護パネルとタッチパネルとを、あるいはエネルギー線硬化型液状樹脂組成物を硬化させ得る化合物を含む遮光性インク組成物から形成した遮光インク層を有するタッチパネルと表示体とを、前記遮光インク層を有する面が内側となるように、エネルギー線硬化型液状樹脂組成物を介して貼り合せた光学部品の製造に使用するエネルギー線硬化型液状樹脂組成物であって、光重合開始剤を含むことを特徴とするエネルギー線硬化型液状樹脂組成物。
・エネルギー線硬化型液状樹脂組成物を硬化させ得る化合物がラジカル、カチオン又はアニオンを発生する化合物からなる群から選択した１種以上の化合物を含むことを特徴とする、上記のエネルギー線硬化型液状樹脂組成物。
・遮光用インク組成物から形成した遮光インク層を有する保護パネルと表示体とを、又は遮光用インク組成物から形成した遮光インク層を有する保護パネルとタッチパネルとを、あるいは遮光用インク組成物から形成した遮光インク層を有するタッチパネルと表示体とを、前記遮光インク層を有する面が内側となるように、エネルギー線硬化型液状樹脂組成物を介して貼り合せた光学部品の製造に使用する保護パネル又はタッチパネルの遮光用インク組成物であって、エネルギー線硬化型液状樹脂組成物を硬化させ得る化合物を含むことを特徴とする遮光用インク組成物。
・エネルギー線硬化型液状樹脂組成物を硬化させ得る化合物がラジカル、カチオン又はアニオンを発生する化合物からなる群から選択した１種以上の化合物を含むことを特徴とする、上記の遮光用インク組成物。
・上記のエネルギー線硬化型液状樹脂組成物、及び上記の遮光用インク組成物を含む光学部品の貼り合せ用キット。
・エネルギー線硬化型液状樹脂組成物を硬化させ得る化合物を含む遮光用インク組成物から形成した遮光インク層を有する保護パネルと表示体とを、又はエネルギー線硬化型液状樹脂組成物を硬化させ得る化合物を含む遮光用インク組成物から形成した遮光インク層を有する保護パネルとタッチパネルとを、あるいはエネルギー線硬化型液状樹脂組成物を硬化させ得る化合物を含む遮光用インク組成物から形成した遮光インク層を有するタッチパネルと表示体とを、前記遮光インク層を有する面が内側となるように、エネルギー線硬化型液状樹脂組成物を介して貼り合わせた光学部品の製造方法であって、
（１）前記遮光用インク組成物を保護パネル又はタッチパネルの一面に配置し、遮光インク層を形成する工程、
（２）保護パネルの遮光インク層を有する面及び／又は表示体の一面に、又は保護パネルの遮光インク層を有する面及び／又はタッチパネルの一面に、あるいはタッチパネルの遮光インク層を有する面及び／又は表示体の一面にエネルギー線硬化型液状樹脂組成物を塗布する工程、
（３）保護パネル又はタッチパネルの遮光用インク層を有する面を内側とした、前記保護パネルと前記表示体との間、又は前記保護パネルと前記タッチパネルとの間、あるいは前記タッチパネルと前記表示体との間に前記エネルギー線硬化型液状樹脂組成物が介した状態となるように前記保護パネルと前記表示体とを、又は前記保護パネルと前記タッチパネルとを、あるいは前記タッチパネルと前記表示体とを貼り合せる工程、及び
（４）前記保護パネルと前記表示体との間、又は前記保護パネルと前記タッチパネルとの間、あるいは前記タッチパネルと表示体との間に介在する前記エネルギー線硬化型液状樹脂組成物に遮光インク層を有する面方向からエネルギー線を照射することにより、及び前記遮光インク層とエネルギー線硬化型樹脂組成物とを接触させることにより前記エネルギー線硬化型液状樹脂組成物を硬化させる工程
を含むことを特徴とする光学部品の製造方法。
・エネルギー線硬化型液状樹脂組成物を硬化させ得る化合物がラジカル、カチオン又はアニオンを発生する化合物からなる群から選択した１種以上の化合物を含むことを特徴とする、上記の光学部品の製造方法。
・上記の方法で製造した光学部品。
・上記の光学部品を含む光学表示装置。
【発明の効果】
【００１０】
本発明によれば、保護パネルの遮光インク下と表示体もしくはタッチパネルとによって、あるいはタッチパネルの遮光インク下と表示体とによってできるような、光が届かない箇所のエネルギー線硬化型液状樹脂組成物を低温下でも十分に硬化することができる。
【図面の簡単な説明】
【００１１】
【図１】従来の遮光用インク組成物及びエネルギー線硬化型液状樹脂組成物を用いる光学部品の製造方法の概略を示す図である。
【図２】本発明の遮光用インク組成物及びエネルギー線硬化型液状樹脂組成物を用いる光学部品の製造方法の一例の概略を示す図である。
【発明を実施するための最良の形態】
【００１２】
本発明は、光学部品の貼り合せ用エネルギー線硬化型液状樹脂組成物、光学部品における保護パネル又はタッチパネルの遮光用インク組成物、並びにそれらから製造した光学部品及び光学表示装置に関する。【００１３】
＜エネルギー線硬化型液状樹脂組成物＞
本発明は、エネルギー線硬化型液状樹脂組成物を硬化させ得る化合物を含む遮光用インク組成物から形成した遮光インク層を有する保護パネルと表示体とを、又はエネルギー線硬化型液状樹脂組成物を硬化させ得る化合物を含む遮光用インク組成物から形成した遮光インク層を有する保護パネルとタッチパネルとを、あるいはエネルギー線硬化型液状樹脂組成物を硬化させ得る化合物を含む遮光用インク組成物から形成した遮光インク層を有するタッチパネルと表示体とを、前記遮光インク層を有する面が内側となるように、エネルギー線硬化型液状樹脂組成物を介して貼り合せた光学部品の製造に使用するエネルギー線硬化型液状樹脂組成物であって、光重合開始剤を含むことを特徴とするエネルギー線硬化型液状樹脂組成物である。【００１４】
本発明におけるエネルギー線としては、電子線、Ｘ線、紫外線、低波長領域の可視光等エネルギーの高い電子線若しくは電磁波が挙げられるが、通常装置の簡便性及び普及性から紫外線や低波長領域の可視光が好ましい。【００１５】
本発明のエネルギー線硬化型液状樹脂組成物は、エネルギー線硬化性成分と光重合開始剤を含有する。【００１６】
エネルギー線硬化性成分としては、任意の公知の成分を使用することができる。アクリル系樹脂、エポキシ系樹脂、シリコーン系樹脂組成物等が例示できるが、アクリル系樹脂、エポキシ系樹脂が好ましい。【００１７】
本発明における光重合開始剤は、エネルギー線を照射することによりラジカル、カチオン又はアニオン等を発生し、これによりエネルギー線硬化性成分を硬化する化合物である。光重合開始剤の量は、エネルギー線硬化型液状樹脂組成物に対して、０．１〜３０重量％、好ましくは０．５〜２０重量％、特に１〜１０重量％である。【００１８】
ラジカル発生剤としては、例えば、２，６−ジメチルベンゾイルジフェニルフォスフィンオキサイド、２，４，６−トリメチルベンゾイルジフェニルフォスフィンオキサイド、２，６−ジクロルベンゾイルジフェニルフォスフィンオキサイド、２，６−ジメトキシベンゾイルジフェニルフォスフィンオキサイドなどのアシルフォスフィンオキサイド類；２，４，６−トリメチルベンゾイルフェニルフォスフィン酸メチルエステルなどのアシルフォスフィン酸エステル類；４−（２−ヒドロキシエトキシ）フェニル（２−ヒドロキシ２−２プロピル）ケトン、２，２−ジメトキシ−１，２−ジフェニルエタン−１−オン、２−メチル１，４−（メチルチオ）フェニル−２−モルフォリノプロパン−１−オン、１−フェニル−２−ヒドロキシ−２−メチルプロパン−１−オン、１−ヒドロキシシクロヘキシル−フェニルケトン、４−ジフェノキシジクロロアセトフェノン、ジエトキシアセトフェノン、１−（４−イソプロピルフェニル）−２−ヒドロキシ−２−メチルプロパン−１−オンなどのアセトフェノン系化合物；ベンゾフェノン、ベンゾイル安息香酸メチル、４−フェニルベンゾフェノン、ヒドロキシベンゾフェノン３，３’−ジメチル−４−メトキシベンゾフェノン、ジフェノキシベンゾフェノンなどのベンゾフェノン系化合物などがあげられる。これらは、単独で用いてもよく、２種以上が併用されてもよい。【００１９】
カチオン発生剤としては、アリールジアゾニウム塩、ジアリールハロニウム塩、トリアリールスルホニウム塩、トリホスホニウム塩、鉄アレン錯体、チタノセン錯体、アリールシラノールアルミニウム錯体などのイオン性光酸発生剤；ニトロベンジルエステル、スルホン酸誘導体、燐酸エステル、フェノールスルホン酸エステル、ジアゾナフトキノン、Ｎ−ヒドロキシイミドスルホナートなどの非イオン性光酸発生剤などがあげられる。これらは、単独で用いられてもよく、２種以上が併用されてもよい。【００２０】
アニオン発生剤としては、１，１０−ジアミノデカン、４，４’−トリメチレンジピペラジン、カルバメート類及びその誘導体、コバルト−アミン錯体類、アミノオキシイミノ類、アンモニウムボレート類等が挙げられる。これらは、単独で用いられてもよく、２種以上が併用されてもよい。【００２１】
本発明のエネルギー線硬化型液状樹脂組成物は、後述するように、遮光用インク組成物がエネルギー線硬化型液状樹脂組成物を硬化させ得る化合物として（ｂ）化合物を含む場合、光重合開始剤に加えて、（ｃ）化合物を含む必要があり、また、遮光用インク組成物がエネルギー線硬化型液状樹脂組成物を硬化させ得る化合物として（ｃ）化合物を含む場合、光重合開始剤に加えて、（ｂ）化合物を含む必要がある。前者の場合、エネルギー線硬化型液状樹脂組成物中、（ｃ）化合物は、好ましくは０．０１〜２０重量％、より好ましくは０．０５〜１５重量％、特に好ましくは０．１〜１０重量％含まれ、後者の場合、（ｂ）化合物は、好ましくは０．１〜５０重量％、より好ましくは０．５〜３０重量％、特に好ましくは１〜１０重量％含まれる。【００２２】
＜遮光用インク組成物＞
本発明は、遮光用インク組成物から形成した遮光インク層を有する保護パネルと表示体とを、又は遮光用インク組成物から形成した遮光インク層を有する保護パネルとタッチパネルとを、あるいは遮光用インク組成物から形成した遮光インク層を有するタッチパネルと表示体とを、前記遮光インク層を有する面が内側となるように、エネルギー線硬化型液状樹脂組成物を介して貼り合せた光学部品の製造に使用する保護パネル又はタッチパネルの遮光用インク組成物であって、エネルギー線硬化型液状樹脂組成物を硬化させ得る化合物を含むことを特徴とする遮光用インク組成物である。【００２３】
本発明における遮光用インク組成物は、遮光性の膜を形成する任意のインクにエネルギー線硬化型液状樹脂組成物を硬化させ得る化合物を加えたものであり得る。従来から公知の遮光用インクとしては、例えば、水性インク、溶剤型インク、熱硬化型インク、エネルギー線硬化性インクが挙げられる。【００２４】
水性インク、溶剤型インク、熱硬化型インクは、オーブンなどの加熱により溶剤が蒸発又は熱重合することにより塗膜を形成するインクのことである。市販のものとしては、例えば、帝国インキ製造社製溶剤型インキシリーズ（ＧＬＳ、ＩＮＱ、ＩＰＸ、ＩＳＸ、ＭＲＸなど)、機能型インキシリーズ（ＭＩＲ、ＴＯＣ、ＭＩＢ、ＭＩＸなど）、セイコーアドバンス社製溶剤インキシリーズ（ＨＡＣ、ＭＳ８、ＨＦ、＃１６９０Ｎなど）、機能性インキシリーズ（鏡面インキ、ＯＳＡ、ＩＲなど）、十条ケミカル社製反応型インキシリーズ（エピライト、ＡＰなど）が挙げられる。【００２５】
エネルギー線硬化型インクは、ＵＶやＥＢなどのエネルギー線を照射することにより、反応硬化させ、塗膜を形成するインクのことである。市販のものとしては、例えば、十条ケミカル社製レイキュアーインキシリーズ（４３００ＯＰ、４７００ＶＸ、４７００ＬＰなど）、帝国インキ製造社製ＵＶ型インキシリーズ（ＵＶ−ＰＡＬなど）、セイコーアドバンス社製ＵＶタイプインキシリーズ（ＨＵＧ、ＲＩＧ ＦＰなど）が挙げられる。【００２６】
本発明におけるエネルギー線硬化型液状樹脂組成物を硬化させ得る化合物は、エネルギー線の非存在下、エネルギー線硬化型液状樹脂組成物と混合すると、８０℃以下の温度（以下、「低温」という）、好ましくは６０℃以下の温度、特に常温でラジカル、カチオン又はアニオンを発生し、エネルギー線硬化型液状樹脂組成物を硬化させる化合物をいう。エネルギー線硬化型液状樹脂組成物を硬化させ得る化合物は、（ａ）エネルギー線の非存在下、低温で後述の（ｂ）化合物及び（ｃ）化合物を含まないエネルギー線硬化型液状樹脂組成物と混合しても、これを硬化させる化合物、（ｂ）エネルギー線の非存在下、低温で後述の（ｃ）化合物を含むエネルギー線硬化型液状樹脂組成物と混合しても活性化され、エネルギー線硬化型液状樹脂組成物を硬化させる化合物、及び（ｃ）エネルギー線の非存在下、低温で（ｂ）化合物を含有するエネルギー線硬化型液状樹脂組成物と混合しても（ｂ）化合物を活性化し、エネルギー線硬化型液状樹脂組成物を硬化させる化合物から選択したいずれかの化合物をいう。【００２７】
上記（ａ）化合物としては、有機過酸化物（例えば、ケトンパーオキサイド、パーオキシケタール、ジアシルパーオキサイド、パーオキシエステル、パーオキシジカーボネートなど）、ルイス酸（三フッ化ホウ素、塩化亜鉛、塩化アルミニウム、塩化鉄、塩化スズなど）、アゾ化合物(アゾビスイソブチロニトリル、１，１’−アゾビス（シクロヘキサンカルボニトリル）など)、酸（有機酸または低温加熱で酸を発生するスルホニウム塩系の酸発生剤など）、塩基（脂肪族ポリアミン等のポリアミン、イミダゾール、ヒドラジド及びケチミン等のアミン化合物、低温加熱によってアミン化合物を発生する化合物など）、ポリアミド樹脂、ポリメルカプタン、及び白金族系金属化合物又はその錯体（塩化白金(IV)、塩化白金酸六水和物、ビス（アルキニル）ビス（トリフェニルホスフィン）白金錯体など）等が挙げられる。エネルギー線硬化型液状樹脂組成物の種類や反応性、温度によっては後述の（ｂ）化合物を（ａ）化合物として使用することができる。【００２８】
（ａ）化合物は、エネルギー線の非存在下、低温でエネルギー線硬化型液状樹脂組成物と混合しても、これを硬化させるので、エネルギー線硬化型液状樹脂組成物と混合して一液化することはできない。【００２９】
（ａ）化合物は、遮光用インク組成物中に、好ましくは０．０１〜８０重量％、より好ましくは０．１〜５０重量％、特に好ましくは１〜３０重量％含まれる。【００３０】
上記（ｂ）化合物としては、有機過酸化物（例えば、ケトンパーオキサイド、パーオキシケタール、ハイドロパーオキサイド、ジアルキルパーオキサイド、ジアシルパーオキサイド、パーオキシエステルなど）、ポリアミン、アゾ化合物(アゾビスイソブチロニトリル、１，１’−アゾビス（シクロヘキサンカルボニトリル）など)、酸無水物（無水フタル酸、無水トリメリット酸、無水ピロメリット酸など）、芳香族アミン、ヒドラジド、アミンアダクト類、ジシアンジアミド、ポリスルフィド樹脂等が挙げられる。エネルギー線硬化型液状樹脂組成物の種類や反応性、温度によっては前述の（ａ）化合物を（ｂ）化合物として使用することができる。【００３１】
遮光用インク組成物がエネルギー線硬化型液状樹脂組成物を硬化させ得る化合物として（ｂ）化合物を含む場合、（ｃ）化合物をエネルギー線硬化型液状樹脂組成物に含ませる必要がある。【００３２】
（ｂ）化合物は、遮光用インク組成物中に、好ましくは０．０１〜８０重量％、より好ましくは０．１〜５０重量％、特に好ましくは１〜３０重量％含まれる。【００３３】
上記（ｃ）化合物としては、金属又はその錯体、アミン、三級アミン、ホウ酸エステル、ルイス酸、イミダゾール等が挙げられる。【００３４】
金属としては、例えば、鉄（Ｆｅ）、アルミニウム（Ａｌ） 、コバルト（Ｃｏ）、マンガン（Ｍｎ）、スズ（Ｓｎ）、亜鉛（Ｚｎ）、バナジウム（Ｖ）、クロム（Ｃｒ）、ジルコニウム（Ｚｒ）、インジウム（Ｉｎ）、チタン（Ｔｉ）が挙げられ、金属錯体としては、例えば、アセチルアセトン、アセト酢酸エステル、カルボン酸、アルコキシド、アミン化合物、アミド化合物、ヒドロキシメート酸、ケトン化合物、イミン化合物、チオール化合物等の錯化剤と前記金属との錯体、具体的には、アセチルアセトンとバナジウムの錯体であるアセチルアセトンバナジル（日本化学産業社製：ナーセムバナジル）、バナジウムアルコキシドであるバナジウムオキシトリイソブトキシド（日亜化学社製））等が挙げられる。【００３５】
遮光用インク組成物がエネルギー線硬化型液状樹脂組成物を硬化させ得る化合物として（ｃ）化合物を含む場合、（ｂ）化合物をエネルギー線硬化型液状樹脂組成物に含ませる必要がある。【００３６】
（ｃ）化合物は、遮光用インク組成物中に、好ましくは０．０１〜８０重量％、より好ましくは０．１〜５０重量％、特に好ましくは１〜３０重量％含まれる。【００３７】
エネルギー線硬化型液状樹脂組成物を硬化させ得る化合物は、エネルギー線硬化型樹脂組成物の成分に応じて、適宜選択することができる。エネルギー線硬化型液状樹脂組成物を硬化させ得る化合物は、例えば、エネルギー線硬化型樹脂組成物がアクリル系樹脂の場合やエポキシ樹脂の場合は、以下の通りである。【００３８】
アクリル系のエネルギー線硬化型樹脂組成物を用いた場合は、
（ア）エネルギー線硬化型樹脂組成物に光重合開始剤を加え、遮光用インク組成物中には、エネルギー線硬化型液状樹脂組成物を硬化させ得る化合物である（ａ)化合物として、有機過酸化物、又はアゾ化合物を含有させるのが好ましく；又は
（イ）エネルギー線硬化型樹脂組成物に、光重合開始剤に加えて、（ｂ）化合物としての前述の有機過酸化物、又は前述のアゾ化合物を含有させ、遮光用インク組成物中には、エネルギー線硬化型液状樹脂組成物を硬化させ得る化合物である（ｃ）化合物として、前述したような金属若しくはこれの錯体、又は前述したようなアミンを含有させるのが好ましく；あるいは
（ウ）エネルギー線硬化型樹脂組成物に、光重合開始剤に加えて、（ｃ）化合物としての前述の金属若しくはこれの錯体、又は前述したようなアミンを含有させ、遮光用インク組成物中には、エネルギー線硬化型液状樹脂組成物を硬化させ得る化合物である（ｂ）化合物として、前述の有機過酸化物、又は前述のアゾ化合物を含有させるのが好ましい。【００３９】
エポキシ系のエネルギー線硬化型樹脂組成物を用いた場合は、
（ア）エネルギー線硬化型樹脂組成物に光重合開始剤を加えて、遮光用インク組成物中には、エネルギー線硬化型液状樹脂組成物を硬化させ得る化合物である（ａ)化合物として、前記した酸や塩基、特に、酸としては、有機酸または低温加熱で酸を発生するスルホニウム塩系の酸発生剤、塩基としては、ポリアミン、イミダゾール、ヒドラジド等のアミン化合物、低温加熱によってアミン化合物を発生する化合物を含有させるのが好ましく；又は
（イ）エネルギー線硬化型樹脂組成物に、光重合開始剤に加えて、（ｂ）化合物としての前述のポリアミンを含有させ、遮光用インク組成物中には、エネルギー線硬化型液状樹脂組成物を硬化させ得る化合物である（ｃ）化合物として、前述したような三級アミンを含有させるのが好ましく；あるいは
（ウ）エネルギー線硬化型樹脂組成物に、光重合開始剤に加えて、（ｃ）化合物としての前述の三級アミンを含有させ、遮光用インク組成物中には、エネルギー線硬化型液状樹脂組成物を硬化させ得る化合物である（ｂ）化合物として、前述のポリアミンを含有させるのが好ましい。【００４０】
＜貼り合せ用キット＞
本発明は、上記のエネルギー線硬化型液状樹脂組成物、及び上記の遮光用インク組成物を含む光学部品の貼り合せ用キットである。本キットは、それぞれ別々の容器に入ったエネルギー線硬化型液状樹脂組成物及び上記の遮光用インク組成物を含む形態であり得る。【００４１】
本発明の貼り合せ用キットにおいて、遮光用インク組成物は、保護パネル又はタッチパネルの遮光インク層を形成するために使用され、エネルギー線硬化型液状樹脂組成物は、遮光インク層を有する保護パネルと表示体とを、又は遮光インク層を有する保護パネルとタッチパネルとを、あるいは遮光インク層を有するタッチパネルと表示体とを、前記遮光インク層を有する面が内側となるように、貼り合わせるために使用される。したがって、本キットにおいては、遮光用インク組成物が（ａ）化合物を含み、エネルギー線硬化型液状樹脂組成物が光重合開始剤を含むか；遮光用インク組成物が（ｂ）化合物を含み、エネルギー線硬化型液状樹脂組成物が光重合開始剤及び（c)化合物を含むか；あるいは、遮光用インク組成物が（ｃ）化合物を含み、エネルギー線硬化型液状樹脂組成物が光重合開始剤及び（ｂ）化合物を含む。【００４２】
＜光学部品の製造方法＞
本発明は、エネルギー線硬化型液状樹脂組成物を硬化させ得る化合物を含む遮光用インク組成物から形成した遮光インク層を有する保護パネルと表示体とを、又はエネルギー線硬化型液状樹脂組成物を硬化させ得る化合物を含む遮光用インク組成物から形成した遮光インク層を有する保護パネルとタッチパネルとを、あるいはエネルギー線硬化型液状樹脂組成物を硬化させ得る化合物を含む遮光用インク組成物から形成した遮光インク層を有するタッチパネルと表示体とを、前記遮光インク層を有する面が内側となるように、エネルギー線硬化型液状樹脂組成物を介して貼り合わせた光学部品の製造方法であって、以下の工程を含む。【００４３】
（１）前記遮光用インク組成物を保護パネル又はタッチパネルの一面に配置し、遮光インク層を形成する工程、
（２）保護パネルの遮光インク層を有する面及び／又は表示体の一面に、又は保護パネルの遮光インク層を有する面及び／又はタッチパネルの一面に、あるいはタッチパネルの遮光インク層を有する面及び／又は表示体の一面にエネルギー線硬化型液状樹脂組成物を塗布する工程、
（３）保護パネル又はタッチパネルの遮光インク層を有する面を内側とした、前記保護パネルと前記表示体との間、又は前記保護パネルと前記タッチパネルとの間、あるいは前記タッチパネルと前記表示体との間に前記エネルギー線硬化型液状樹脂組成物が介した状態となるように前記保護パネルと前記表示体とを、又は前記保護パネルと前記タッチパネルとを、あるいは前記タッチパネルと前記表示体とを貼り合せる工程、及び
（４）前記保護パネルと前記表示体との間、又は前記保護パネルと前記タッチパネルとの間、あるいは前記タッチパネルと表示体との間に介在する前記エネルギー線硬化型液状樹脂組成物に遮光インク層を有する面方向からエネルギー線を照射することにより、及び前記遮光インク層とエネルギー線硬化型樹脂組成物とを接触させることにより前記エネルギー線硬化型液状樹脂組成物を硬化させる工程。【００４４】
上記（１）工程は、エネルギー線硬化型液状樹脂組成物を硬化させ得る化合物を含む遮光用インク組成物を、例えば印刷などの手段により、保護パネルの一面に配置した後、例えば加熱して溶媒を揮発させ又は重合させて遮光インク塗膜層を形成する工程である。遮光用インク組成物の塗布厚みは、例えば０．５μｍｔ〜１００μｍｔ、好ましくは１μｍｔ〜５０μｍｔである。【００４５】
上記（２）工程は、保護パネルと表示体の場合、保護パネルの遮光インク層を有する面にエネルギー線硬化型液状樹脂組成物を塗布するか、表示体の一面にエネルギー線硬化型液状樹脂組成物を塗布するか、又は保護パネルの遮光インク層を有する面と表示体の一面の両方にエネルギー線硬化型液状樹脂組成物を塗布する工程である。保護パネルとタッチパネルの場合、及びタッチパネルと表示体の場合も同様である。エネルギー線硬化型液状樹脂組成物の塗布厚みは、例えば２０μｍｔ〜１０００μｍｔ、好ましくは５０μｍｔ〜５００μｍｔである。【００４６】
上記（３）工程は、遮光インク層を有する面が内側となるように、保護パネルと表示体とを、又は保護パネルとタッチパネルとを、あるいはタッチパネルと表示体とをエネルギー線硬化型樹脂組成物を介して貼りあわせる工程であり、これにより、保護パネル又はタッチパネルに配置した遮光インク層とエネルギー線硬化型樹脂組成物が接触することになる。【００４７】
上記（４）工程は、前記保護パネルと前記表示体との間、又は前記保護パネルと前記タッチパネルとの間、あるいは前記タッチパネルと表示体との間に介在する前記エネルギー線硬化型液状樹脂組成物に、保護パネル又はタッチパネルの遮光インク層を有する面方向からエネルギー線を照射することにより、露光部の前記エネルギー線硬化型液状樹脂組成物を硬化させ、かつ、前記遮光インク層とエネルギー線硬化型樹脂組成物とを接触させ、遮光インク層に含まれるエネルギー線硬化型液状樹脂組成物を硬化させ得る化合物の作用により、遮光部の前記エネルギー線硬化型液状樹脂組成物を硬化させる工程である。この工程における硬化温度は、遮光インク層に含まれるエネルギー線硬化型液状樹脂組成物を硬化させ得る化合物及び場合によりエネルギー線硬化型液状樹脂組成物に含まれるエネルギー線硬化型液状樹脂組成物を硬化させ得る化合物の種類に応じて適宜設定され得る。硬化温度は、室温又は常温、あるいは低温（例えば、４０℃〜８０℃）である。【００４８】
図２は、本発明の好適な一実施態様を示す。図２に示すように、例えば保護パネル又はタッチパネル１と、表示体（パネル）又はタッチパネル４との貼り合せに、本発明の遮光用インク組成物から形成した遮光インク層２０と、エネルギー線硬化型樹脂組成物３０をと用いた場合は、光源１０からの光が透過した部分において、エネルギー線硬化型樹脂組成物３０の硬化部分５が形成される。さらに、図２に示すように、本発明の好適な一実施形態において、保護パネルの遮光インク層２０によって、光が遮光された部分においても、エネルギー線硬化型樹脂組成物３０は、遮光インク層２０との接触により、エネルギー線硬化型樹脂組成物の接触部分４０の硬化反応が開始し、十分に硬化して硬化部分５が形成される。【００４９】
本発明は、上記の方法で製造した、保護パネルと表示体とを貼り合せた光学部品、又は保護パネルとタッチパネルとを貼り合せた光学部品、あるいはタッチパネルと表示体とを貼り合せた光学部品である。【００５０】
さらに、本発明は、上記の光学部品を含む光学表示装置である。
【実施例】
【００５１】
以下に実施例により本発明を説明する。【００５２】
実施例１〜３及び比較例１
＜遮光インク組成物＞
表１に示した組成（重量部）を有するインク組成物を常法により調製した。ナーセムバナジル及びバナジウムオキシトリイソブトキシドは、エネルギー線硬化型液状樹脂組成物を硬化させ得る（ｃ）化合物である。【００５３】
【表１】
0005934247.tif 000002
【００５４】
＜エネルギー線硬化型樹脂組成物Ａ(貼り合せ用樹脂)＞
表２に示す組成（重量部）を有するエネルギー線硬化型樹脂組成物Ａを常法により調製した。I-184とルシリンTPOは、光重合開始剤であり、カヤクメンHは、エネルギー線硬化型液状樹脂組成物を硬化させ得る（ｂ）化合物である。【００５５】
【表２】
0005934247.tif 000003
【００５６】
試験例
実施例１〜３及び比較例１で調製したインク組成物をガラス基板（50×40×0.7mm）の外周5mmに塗布厚み100μmtで印刷塗布し、150℃のオーブン内で60分間乾燥させ、遮光インク層付ガラス基板とした。【００５７】
遮光インク層付ガラス基板とガラス（45×35×0.7mm）とを、遮光インク層が内側になるように、エネルギー線硬化型樹脂組成物Ａを用いて厚さ200μmtで貼り合わせた後、遮光インク層を有するガラス基板側からＵＶを照射して硬化させた。【００５８】
ＵＶ硬化後、所定時間（１時間又は２４時間）室温で放置し、インク下の遮光部の樹脂組成物Ａの硬化状態を触診にて確認した。結果を表３に示す。【００５９】
【表３】
0005934247.tif 000004
【産業上の利用可能性】
【００６０】
本発明によれば、保護パネルの遮光インク下と表示体もしくはタッチパネル、あるいはタッチパネルの遮光インク下と表示体とによってできるような、光が届かない箇所のエネルギー線硬化型樹脂組成物を低温で十分に硬化することができるので、保護パネルと表示体又はタッチパネル、あるいはタッチパネルと表示体とをエネルギー線硬化型樹脂組成物を介して貼り合せた光学部品等の製造に有用である。【００６１】
［符号の説明］
１：保護パネルまたはタッチパネル
２：従来の遮光用インク組成物から形成した遮光インク層
３：従来のエネルギー線硬化型樹脂組成物
４：表示パネル又はタッチパネル
５：エネルギー線硬化型樹脂組成物の硬化部分
６：エネルギー線硬化型樹脂組成物の未硬化部分
１０：光源
２０：本発明の遮光用インク組成物から形成した遮光インク層
３０：本発明のエネルギー線硬化型樹脂組成物
４０：本発明の遮光インク層と本発明のエネルギー線硬化型樹脂組成物との接触部分
【図１】
0005934247.tif 000005
【図２】
0005934247.tif 000006